(57)【要約】【課題】還元剤としてヒドロキノン等の多価フェノールを使用せず、平均粒径Ｄ５０が、が０．１μｍ以上、１μｍ未満であり、最大粒径Ｄｍａｘが、４μｍ以下である銀粉を製造することができる、銀粉の製造方法および銀粉を提供する。【解決手段】銀イオンを含有する水性反応系に還元剤を加えて銀粒子を還元析出させる銀粉の製造方法において、前記還元剤添加前の前記水性反応系に脂肪酸、脂肪酸塩、脂肪酸エステルから選択される１種以上を添加し、かつ、前記還元剤添加後の前記水性反応系にキレート剤を添加する。【選択図】なし【特許請求の範囲】
【請求項１】
レーザー回折法による平均粒径Ｄ５０が０．１μｍ以上、１μｍ未満であり、最大粒径Ｄｍａｘが、４μｍ以下であり、表面に脂肪酸、脂肪酸塩、脂肪酸エステルから選択される１種以上と、キレート剤が付着したことを特徴とする導電性ペースト用銀粉。
【請求項２】
銀イオンを含有する水性反応系に還元剤を加えて、還元析出させた銀粉であることを特徴とする請求項１に記載の導電性ペースト用銀粉。
【請求項３】
請求項１または２に記載の導電性ペースト用銀粉を導体として用いたことを特徴とする導電性ペースト。
【発明の詳細な説明】
【技術分野】
【０００１】
本発明は、銀粉およびその製造方法に関し、特に、積層コンデンサの内部電極や回路基板の導体パターンや、プラズマディスプレイパネル用基板の電極や回路などの電子部品に使用する導電性ペースト用の銀粉およびその製造方法に関する。
【背景技術】
【０００２】
従来、積層コンデンサの内部電極、回路基板の導体パターン、太陽電池やプラズマディスプレイパネル（ＰＤＰ）用基板の電極や回路などの電子部品に使用する導電性ペーストとして、銀粉をガラスフリットとともに有機ビヒクル中に加えて混練することによって製造される導電性ペーストが使用されている。このような導電性ペースト用の銀粉は、電子部品の小型化、導体パターンの高密度化、ファインライン化などに対応するため、粒径が小さく、粒度が揃っていることが要求されている。
【０００３】
このような導電性ペースト用の銀粉を製造する方法としては、銀塩含有水溶液にアルカリまたは錯化剤を加えて、酸化銀含有スラリーまたは銀錯体含有水溶液を生成した後、還元剤を加えることにより銀粉を還元析出させ、その後に乾燥する方法が知られている。このような方法において、凝集が少なく分散性に優れた銀粉を生成するために、銀塩含有水溶液にアルカリまたは錯化剤を加えて、酸化銀含有スラリーまたは銀錯塩含有水溶液を生成し、還元剤を加えて銀粒子を還元析出させた後、銀含有スラリー溶液またはそのろ過中に分散剤として脂肪酸、脂肪酸塩、界面活性剤、有機金属化合物、キレート剤、高分子分散剤のいずれか１種以上を加えることにより、表面を分散剤で被覆した銀粉を生成する方法が提案されている（例えば、特許文献１、２参照）。
【０００４】
特許文献３には、銀イオンを含有する水性反応系に還元剤を加えて銀粒子を還元析出させる銀粉の製造方法において、銀粒子の還元析出前または還元析出後あるいは還元析出中に２種以上の分散剤を添加することにより、水溶性の高い有機溶剤を使用する導電性ペーストに適した表面水分量の銀粉を製造する方法が提案されている。
【０００５】
特許文献４には、銀塩含有水溶液へ、アルカリまたは錯化剤を添加して、酸化銀含有スラリーまたは銀錯体含有水溶液を生成させた後、還元剤としてヒドロキノン等の多価フェノールを添加することにより、銀粉を還元析出させて、その後に乾燥させて、平均粒径の小さい銀粉を製造する方法が提案されている。
【０００６】
【特許文献１】特開平１０−８８２０６号公報
【特許文献２】特開２００５−２２０３８０号公報
【特許文献３】特開２００８−８８４５３号公報
【特許文献４】特開平８−９２６１２号公報
【発明の概要】
【発明が解決しようとする課題】
【０００７】
しかし、本発明者らの検討によると、特許文献１〜３に開示されている方法では、平均粒径が１μｍ未満である銀粉を得ることは困難であった。また、特許文献４に記載された、銀塩含有水溶液へアルカリ等を添加し、酸化銀含有スラリー等を生成させた後、還元剤としてヒドロキノン等の多価フェノールを添加して銀粉を還元析出させる方法では、分散性に優れた球状の銀粉を生成させることができるものの、ヒドロキノン等を含む排水が生成してしまい、排水処理に課題があることがわかった。つまり、ヒドロキノン等の多価フェノールを含む排水は難分解性であり、排水処理設備が大掛かりになる等の課題が生まれ、排水処理コストが高くなる課題が存在する。
【０００８】
したがって、本発明は、このような従来の問題点に鑑み、還元剤としてヒドロキノン等の多価フェノールを使用せず、平均粒径Ｄ５０が、が０．１μｍ以上、１μｍ未満であり、最大粒径Ｄｍａｘが、４μｍ以下である銀粉を製造することができる、銀粉の製造方法および銀粉を提供することを目的とする。
【課題を解決するための手段】
【０００９】
本発明者らは、上記課題を解決するために鋭意研究した結果、銀イオンを含有する水性反応系に還元剤を加えて銀粒子を還元析出させる銀粉の製造方法において、前記還元剤添加前の前記水性反応系に脂肪酸、脂肪酸塩、脂肪酸エステルから選択される１種以上（分散剤）を添加し、かつ、前記還元剤添加後の前記水性反応系にキレート剤を添加することにより、還元剤としてヒドロキノン等の多価フェノールを使用せず、平均粒径Ｄ５０が、が０．１μｍ以上、１μｍ未満であり、最大粒径Ｄｍａｘが、４μｍ以下である銀粉を製造することができることを見出し、本発明を完成するに至った。
【００１０】
すなわち、本発明による銀粉の製造方法は、銀イオンを含有する水性反応系に還元剤を加えて銀粒子を還元析出させる銀粉の製造方法において、前記還元剤添加前の前記水性反応系に脂肪酸、脂肪酸塩、脂肪酸エステルから選択される１種以上を添加し、かつ、前記還元剤添加後の前記水性反応系にキレート剤を添加することを特徴とする。この銀粉の製造方法において、前記脂肪酸が、プロピオン酸、カプリル酸、ラウリン酸、ミリスチン酸、パルミチン酸、ステアリン酸、ベヘン酸、アクリル酸、オレイン酸、リノール酸、アラキドン酸の群より選択される１種以上であり、前記脂肪酸塩が、リチウム、ナトリウム、カリウム、バリウム、マグネシウム、カルシウム、アルミニウム、鉄、コバルト、マンガン、鉛、亜鉛、スズ、ストロンチウム、ジルコニウム、銀、銅と前記脂肪酸が塩を形成したもの群より選択される１種以上であることが好ましい。また、前記脂肪酸エステルが、ソルビタン脂肪酸エステル、ショ糖脂肪酸エステル、グリセリン脂肪酸エステル、エチレン脂肪酸エステル、プロピレングリコール脂肪酸エステル、ポリオキシエチレン脂肪酸エステル、ポリオキシエチレンソルビタン脂肪酸エステル、ポリオキシエチレンソルビトール脂肪酸エステル、ポリオキシエチレンラノリン脂肪酸エステルの群より選択される１種以上であることが好ましい。なお、前記脂肪酸は、前記脂肪酸を含むエマルジョンであってもよく、前記脂肪酸塩は前記脂肪酸塩を含むエマルジョンであってもよく、前記脂肪酸エステルは、前記脂肪酸エステルを含むエマルジョンであってもよい。また、前記キレート剤が、イミダゾール、オキサゾール、チアゾール、セレナゾール、ピラゾール、イソオキサゾール、イソチアゾール、１Ｈ−１，２，３−トリアゾール、２Ｈ−１，２，３−トリアゾール、１Ｈ−１，２，４−トリアゾール、４Ｈ−１，２，４−トリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１Ｈ−１，２，３，４−テトラゾール、１，２，３，４−オキサトリアゾール、１，２，３，４−チアトリアゾール、２Ｈ−１，２，３，４−テトラゾール、１，２，３，５−オキサトリアゾール、１，２，３，５−チアトリアゾール、インダゾール、ベンゾイミダゾール、ベンゾトリアゾール、ベンゾトリアゾール塩、シュウ酸、コハク酸、マロン酸、グルタル酸、アジピン酸、ピメリン酸、スベリン酸、アゼライン酸、セバシン酸、ドデカン二酸、マレイン酸、フマル酸、フタル酸、イソフタル酸、テレフタル酸、グリコール酸、乳酸、オキシ酪酸、グリセリン酸、酒石酸、リンゴ酸、タルトロン酸、ヒドロアクリル酸、マンデル酸、クエン酸、アスコルビン酸の群より選択される１種以上であることが好ましい。前記還元剤は、アスコルビン酸、アルカノールアミン、水素化硼素ナトリウム、ヒドロキノン、ヒドラジンおよびホルマリンからなる群から選ばれる１種以上の還元剤であるのが好ましい。
【００１１】
また、本発明による銀粉は、レーザー回折法による平均粒径Ｄ５０が０．１μｍ以上、１μｍ未満であり、最大粒径Ｄｍａｘが、４μｍ以下であり、表面に脂肪酸およびキレート剤が付着したことを特徴とする。
【００１２】
さらに、本発明による導電性ペーストは、上記の銀粉を導体として用いたことを特徴とする。
【発明の効果】
【００１３】
本発明によれば、還元剤としてヒドロキノン等の多価フェノールを使用せず、平均粒径Ｄ５０が、が０．１μｍ以上、１μｍ未満であり、最大粒径Ｄｍａｘが、４μｍ以下である銀粉を製造することができる。
【発明を実施するための形態】
【００１４】
本発明による銀粉の製造方法の実施の形態では、銀イオンを含有する水性反応系に還元剤を加えて銀粒子を還元析出させる銀粉の製造方法において、前記還元剤添加前の前記水性反応系に脂肪酸、脂肪酸塩、脂肪酸エステルから選択される１種以上を添加し、かつ、前記還元剤添加後の前記水性反応系にキレート剤を添加することにより、還元剤としてヒドロキノン等の多価フェノールを使用せず、平均粒径Ｄ５０が、が０．１μｍ以上、１μｍ未満であり、最大粒径Ｄｍａｘが、４μｍ以下である銀粉を生成する。
【００１５】
銀イオンを含有する水性反応系としては、硝酸銀、銀錯体または銀中間体を含有する水溶液またはスラリーを使用することができる。銀錯体を含有する水溶液は、アンモニア水、アンモニウム塩、キレート化合物などを硝酸銀水溶液に添加することにより生成することができる。銀中間体を含有するスラリーは、水酸化ナトリウム、塩化ナトリウム、炭酸ナトリウムなどを硝酸銀水溶液に添加することにより生成することができる。これらの中で、硝酸銀水溶液にアンモニア水を添加して得られるアンミン錯体水溶液を使用することが好ましい。これにより、銀粉の粒径をより容易に適切な範囲にすることができる。
【００１６】
アンモニア水を使用する場合、アンミン錯体中のアンモニアの配位数は２であるため、銀１モル当たりアンモニア２モル以上を添加する。また、アンモニアの添加量が多過ぎると錯体が安定化し過ぎて還元が進み難くなるので、アンモニアの添加量は銀１モル当たり８モル以下であるのが好ましい。なお、還元剤の添加量を多くするなどの調整を行なえば、アンモニアの添加量が８モルを超えても適当な粒径の球状銀粉を得ることは可能である。
【００１７】
還元剤添加前の水性反応系に添加する脂肪酸（分散剤）として、プロピオン酸、カプリル酸、ラウリン酸、ミリスチン酸、パルミチン酸、ステアリン酸、ベヘン酸、アクリル酸、オレイン酸、リノール酸、アラキドン酸などを挙げることができる。脂肪酸塩（分散剤）の例としては、リチウム、ナトリウム、カリウム、バリウム、マグネシウム、カルシウム、アルミニウム、鉄、コバルト、マンガン、鉛、亜鉛、スズ、ストロンチウム、ジルコニウム、銀、銅などの金属と前記脂肪酸が塩を形成したものを挙げることができる。脂肪酸エステル（分散剤）の例としては、ソルビタン脂肪酸エステル、ショ糖脂肪酸エステル、グリセリン脂肪酸エステル、エチレン脂肪酸エステル、プロピレングリコール脂肪酸エステル、ポリオキシエチレン脂肪酸エステル、ポリオキシエチレンソルビタン脂肪酸エステル、ポリオキシエチレンソルビトール脂肪酸エステル、ポリオキシエチレンラノリン脂肪酸エステルなどを挙げることができる。なお、前記脂肪酸は、前記脂肪酸を含むエマルジョンであってもよく、前記脂肪酸塩は前記脂肪酸塩を含むエマルジョンであってもよく、前記脂肪酸エステルは、前記脂肪酸エステルを含むエマルジョンであってもよい。銀に対して脂肪酸銀を形成しやすいという理由により、脂肪酸（分散剤）、脂肪酸塩（分散剤）として、オレイン酸、ステアリン酸およびそれらの塩、それらを含むエマルジョンを用いることが好ましい。脂肪酸エステル（分散剤）の例としては、ソルビタン脂肪酸エステル（Ｃ４Ｈ７Ｏ３ＣＨ（ＯＨ）ＣＨ２ＯＣＯＲ）およびソルビタン脂肪酸エステルを含むエマルジョンが挙げられる。
【００１８】
分散剤添加後の水性反応系に添加する還元剤としては、ヒドラジン、ヒドラジン化合物、ホルマリンを使用することができる。これらの還元剤を使用すれば、適当な粒径の銀粒子を得ることができる。還元剤の添加量は、銀の反応収率を上げるためには、銀に対して１当量以上にする必要がある。添加量の上限は特に限定されないが、過剰に投入しても、それによる効果はなく、例えば、１０〜２０当量の還元剤を添加してもよい。また、還元剤の添加方法については、銀粉の凝集を防ぐために、１当量／分以上の速さで添加するのが好ましい。この理由は明確ではないが、還元剤を短時間で投入することで、銀粒子の還元析出が一挙に生じて、短時間で還元反応が終了し、発生した核同士の凝集が生じ難いため、分散性が向上すると考えられる。したがって、還元剤の添加時間が短いほど好ましく、例えば、還元剤を１００当量／分以上の速さで添加してもよく、また、還元の際には、より短時間で反応が終了するように反応液を攪拌するのが好ましい。
【００１９】
還元剤添加前の水性反応系に添加するキレート剤として、イミダゾール、オキサゾール、チアゾール、セレナゾール、ピラゾール、イソオキサゾール、イソチアゾール、１Ｈ−１，２，３−トリアゾール、２Ｈ−１，２，３−トリアゾール、１Ｈ−１，２，４−トリアゾール、４Ｈ−１，２，４−トリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１Ｈ−１，２，３，４−テトラゾール、１，２，３，４−オキサトリアゾール、１，２，３，４−チアトリアゾール、２Ｈ−１，２，３，４−テトラゾール、１，２，３，５−オキサトリアゾール、１，２，３，５−チアトリアゾール、インダゾール、ベンゾイミダゾールおよびベンゾトリアゾールとこれらの塩、あるいは、シュウ酸、コハク酸、マロン酸、グルタル酸、アジピン酸、ピメリン酸、スベリン酸、アゼライン酸、セバシン酸、ドデカン二酸、マレイン酸、フマル酸、フタル酸、イソフタル酸、テレフタル酸、グリコール酸、乳酸、オキシ酪酸、グリセリン酸、酒石酸、リンゴ酸、タルトロン酸、ヒドロアクリル酸、マンデル酸、クエン酸、アスコルビン酸などを挙げることができる。銀イオンを含有する水性反応系において、液性に因らず水性反応系内に分散しやすいという理由により、キレート剤として、ベンゾトリアゾール、ベンゾトリアゾールのナトリウム塩、ベンゾトリアゾールのカリウム塩からなる群から選ばれる１種以上を用いることが好ましい。
【００２０】
上述したように、還元剤添加前に脂肪酸、脂肪酸の塩、脂肪酸エステルから選択される１種以上、還元剤添加後にキレート剤を、銀粒子の還元析出前および還元析出後のスラリー状の水生反応系に添加することにより、平均粒径が十分小さい銀粉を製造することができる。分散剤である脂肪酸、脂肪酸の塩、脂肪酸エステルから選択される１種以上とキレート剤を前述の順序およびタイミングで添加することにより、得られる銀粉の平均粒径が小さくなる理由は明らかではないが、本発明者らは、脂肪酸、脂肪酸の塩、脂肪酸エステルから選択される１種以上（分散剤）を還元剤添加前に添加しておくことにより、還元剤添加時に銀が析出するごく初期の段階で、水性反応系内で、脂肪酸、脂肪酸の塩、脂肪酸エステルから選択される１種以上（分散剤）が、銀析出時の核として機能することや、析出した銀の表面に前記分散剤が付着することにより、析出した銀の粒成長が抑制されることにより、還元後の銀粉の平均粒径が小さくなるものと推定している。また、還元剤添加後にキレート剤を添加することにより、得られる銀粉の凝集を抑制することができ、これにより、レーザー回折法による最大粒径Ｄｍａｘの値が過大でない銀粉を容易に得ることが可能になったと推定している。
【００２１】
なお、分散剤、キレート剤の添加量は、水性反応系に含まれる銀の質量に対して０．０５〜５質量％の間で銀粉が所望の特性になるように調整すればよく、また、各々の分散剤、キレート剤の添加量の比率は、銀粉が所望の特性になるように調整すればよい。
【００２２】
得られた銀含有スラリーを濾過し、水洗することによって、銀に対して１〜２００質量％の水を含み、流動性がほとんどない塊状のケーキが得られる。このケーキの乾燥を早めたり、乾燥時の凝集を防ぐために、ケーキ中の水を低級アルコールやポリオールなどで置換してもよい。このケーキを強制循環式大気乾燥機、真空乾燥機、気流乾燥装置などの乾燥機によって乾燥した後、解砕することにより、銀粉が得られる。解砕の代わりに、粒子を機械的に流動化させることができる装置に銀粒子を投入して、粒子同士を機械的に衝突させることによって、銀粉の粒子表面の凹凸や角ばった部分を滑らかにする表面平滑化処理を行ってもよい。また、解砕や平滑化処理の後に分級処理を行ってもよい。なお、乾燥、粉砕および分級を行うことができる一体型の装置（（株）ホソカワミクロン製のドライマイスタや、ミクロンドライヤなど）を用いて乾燥、粉砕および分級を行ってもよい。
【００２３】
このようにして得られた銀粉は、平均粒径Ｄ５０が、が０．１μｍ以上、１μｍ未満であり、最大粒径Ｄｍａｘが、４μｍ以下である。なお、レーザー回折法による平均粒径が０．１μｍより小さいと、ファインライン化への対応は可能であるが、粒子の活性が高く、銀粉を焼成型ペーストに使用する場合に５００℃以上で焼成するには適さない。一方、レーザー回折法による平均粒径が１μｍより大きくなると、電子部品の小型化、導体パターンの高密度化、ファインライン化などに十分対応できない場合がある。本発明によれば、平均粒径Ｄ５０が、０．１μｍ以上、１μｍ未満であり、最大粒径Ｄｍａｘが、４μｍ以下である銀粉を還元剤としてヒドロキノン等の多価フェノールを使用せずに得ることができる。
【実施例】
【００２４】
以下、本発明による銀粉およびその製造方法の実施例について詳細に説明する。
【００２５】
［実施例１］
銀４３．１５ｇを含む硝酸銀水溶液３７６５ｇに、２８質量％のアンモニア水１３２ｇを添加し、銀アンミン錯塩水溶液を得た。この銀アンミン錯塩水溶液の液温を２５℃とした。ソルビタン脂肪酸エステルの濃度が、銀に対して０．１質量％となるように、ソルビタン脂肪酸エステル（Ｃ４Ｈ７Ｏ３ＣＨ（ＯＨ）ＣＨ２ＯＣＯＲ）０．０４３ｇを準備した。前記銀アンミン錯塩水溶液に、準備したソルビタン脂肪酸エステルを添加した後、濃度４．９質量％のヒドラジン水溶液１３２．８５ｇを加えて、銀粒子を析出させた。ヒドラジン水溶液添加終了直後に、銀の量に対して２．１質量％のベンゾトリアゾールのＮａ塩を含有するベンゾトリアゾールＮａ塩水溶液を添加して銀含有スラリーを得た。得られた銀含有スラリーを濾過し、水洗し、ケーキを得た。
【００２６】
得られたケーキを、真空乾燥機によって７５℃で１０時間乾燥し、乾燥粉を得た。得られた乾燥粉を解砕し、所望の粒径の銀粉を得た。
【００２７】
得られた銀粉について、タップ密度、レーザー回折法によるＤ１０平均粒径Ｄ５０、Ｄ９０、最大粒径Ｄｍａｘ、ＢＥＴ比表面積を求めた。タップ密度は、タップ密度測定装置（柴山科学社製のカサ比重測定装置ＳＳ−ＤＡ−２）を使用し、銀粉試料１５ｇを計量して２０ｍＬの試験管に入れ、落差２０ｍｍで１０００回タッピングし、タップ密度＝試料重量（１５ｇ）／タッピング後の試料容積（ｃｍ３）から算出した。レーザー回折法によるＤ１０平均粒径Ｄ５０（累積５０質量％粒径）、Ｄ９０、最大粒径Ｄｍａｘは、銀粉試料０．３ｇをイソプロピルアルコール３０ｍＬに加え、出力４５Ｗの超音波洗浄器により５分間分散させ、マクロトラック粒度分布測定装置（ハネウエル（Ｈｏｎｅｙｗｅｌｌ）−日機装社製のマクロトラック粒度分布測定装置９３２０−ＨＲＡ（Ｘ−１００））を使用して測定した。ＢＥＴ比表面積は、ＢＥＴ比表面積測定器（カウンタークロム（Ｑｕａｎｔａ  Ｃｈｒｏｍｅ）社製のモノソーブ）を使用してＢＥＴ１点法により測定した。その測定結果を表１に記す。
【００２８】
【表１】
2014080689.tif 000002
【００２９】
［実施例２］
添加するアンモニア水の量を１３２ｇから９０．０ｇに変更した以外は、実施例１と同様の方法で銀粉の製造と測定をおこなった。その測定結果を表１に記す。
【００３０】
［実施例３］
添加するキレート剤をベンゾトリアゾールのＮａ塩から、ベンゾトリアゾールに変更した以外は、実施例１と同様の方法で銀粉の製造と測定をおこなった。その測定結果を表１に記す。
【００３１】
［実施例４］
添加する分散剤をソルビタン脂肪酸エステル０．０４３ｇから、市販のステアリン酸エマルジョン（ステアリン酸として銀に対して０．２質量％（０．０８６ｇ）を含む量）に変更した以外は、実施例１と同様の方法で銀粉の製造と測定をおこなった。その測定結果を表１に記す。
【００３２】
［実施例５］
添加する還元剤を濃度４．９質量％のヒドラジン水溶液１３２．８５ｇから、濃度２７．４質量％のホルムアルデヒドを含むホルマリン３００ｇに変更した以外は、実施例１と同様の方法で銀粉の製造と測定をおこなった。その測定結果を表１に記す。
【００３３】
実施例１〜５の銀粉製造に際して、生成した排水は無色透明であった。実施例１〜４のそれぞれについて、銀粉製造に際して生成した排水を４０℃とし、攪拌しながら５Ｌ／ｍｉｎ．のエアーを用いて２時間バブリングすることにより、当該排水中のヒドラジンが分解され、濃度は１ｐｍｍ以下まで低下することを確認した。
尚、ヒドラジンの定量分析は、塩酸酸性下、ｐ−ジメチルアミノベンズアルデヒド溶液と混合し、吸光光度法（波長４５８ｎｍ）により行った。
実施例５の銀粉製造に際して、生成した排水は無色透明であった。実施例５について、銀粉製造に際して生成した排水は、ＲＯ膜を透過させることにより、ホルマリン濃度は１０ｐｐｍ以下まで低下することを確認した。
以上より、実施例１〜５によれば、レーザー回折法による平均粒径Ｄ５０が０．１μｍ以上、１μｍ未満であり、最大粒径Ｄｍａｘが、４μｍ以下である銀粉が製造できると伴に、排水処理に関し大がかりな装置、複雑な操作が不要で、容易かつ簡便で低コストであることが確認された。
【００３４】
［比較例１］
添加する還元剤を濃度４．９質量％のヒドラジン水溶液１３２．８５ｇから、濃度４．８質量％のヒドロキノンを含む溶液４８３．１２ｇに変更した以外は、実施例１と同様の方法で銀粉の製造と測定をおこなった。その測定結果を表１に記す。
【００３５】
比較例１の銀粉製造に際して、生成した黒色の排水は、エアーのバブリングや、酸化剤等の薬品を使用しても分解することができなかった。そこで、蒸発濃縮を試みたが、燃料コストが高価なだけでなく、濃縮分がタール状となり処理困難となることがわかった。また、ＲＯ膜を透過させても十分除去できなかった。
次に、微生物処理を試みたが、ヒドロキノン自身の有害性が高いため、かなりの低濃度にしないかぎり微生物が死滅し、処理することができなかった。
さらに、焼却処理を試みたところ、排水処理可能であったが、処理コストが高価となり、銀粉製造コストの増加をもたらすと考えられた。
【００３６】
［比較例２］
銀４３．２０ｇを含む硝酸銀水溶液３６９５ｇに、２８質量％のアンモニア水１３２ｇを添加し、銀アンミン錯塩水溶液を得た。この銀アンミン錯塩水溶液の液温を２５℃とした。コラーゲンペプチド（ゼライス社製のＮＣＧ−１０）の濃度が銀に対して０．１質量％となるように、コラーゲンペプチド０．０４３ｇを溶解した水溶液を準備した。前記銀アンミン錯体水溶液に、準備したコラーゲンペプチドを添加した後、濃度４．９質量％のヒドラジン水溶液１３３．２ｇを加えて銀粒子を析出させた。ヒドラジン添加終了直後に、銀の量に対して０．４質量％のオレイン酸を添加して、銀含有スラリーを得た。この得られたスラリーを使用した以外には、実施例１と同様の方法で銀粉の製造と測定をおこなった。その測定結果を表１に記す。得られた銀粉のＤ５０およびＤｍａｘは、実施例で得られた銀粉と比較して大きいものであった。
【産業上の利用可能性】
【００３７】
本発明によれば、電子部品の小型化、導体パターンの高密度化、ファインライン化などに対応することが可能である、レーザー回折法による平均粒径Ｄ５０が０．１μｍ以上、１μｍ未満であり、最大粒径Ｄｍａｘが、４μｍ以下である銀粉を提供することができる。また、還元剤としてヒドロキノン等の多価フェノールを使用しない前記銀粉の製造方法を提供する。